(57)【要約】      （修正有）【課題】ＵＶ等の特定の光に対する分解性が高く、光分解による重量平均分子量低減効果が大きい重合体の提供。【解決手段】下記式（ＩＩα）で表される構成単位を有する重合体。2020172598.tif 000028式中、Ｒ２１は水素原子又はメチル基を表し、Ｘ１１は単結合又は−Ｓ−を表し、Ｚ１は２価の複素環基、炭素原子数１〜３０の２価の炭化水素基、又は該炭化水素基中のメチレン基の１つ又は２つ以上が、−Ｏ−、−Ｓ−、−ＣＯ−、−ＣＯ−Ｏ−、−ＣＨ＝ＣＨ−等から選ばれる２価の基で置き換えられた基を表す。【選択図】なし【特許請求の範囲】
【請求項１】
下記式（Ｉα）で表される構成単位、式（Ｉβ）で表される構成単位、式（Ｉγ）で表される構成単位、及び式（Ｉδ）で表される構成単位からなる群より選ばれる１種以上の構成単位と、
下記式（ＩＩα）で表される構成単位、式（ＩＩβ）で表される構成単位、及び式（ＩＩγ）で表される構成単位からなる群より選ばれる１種以上の構成単位とを有する重合体。
【化１】
2020172598.tif 000021
式中、Ｒ１は水素原子又はメチル基を表し、
Ｒ２、Ｒ３及びＲ４はそれぞれ独立に、水素原子、ハロゲン原子、ニトリル基、複素環基、炭素原子数１〜３０の炭化水素基、又は該炭化水素基中のメチレン基の１つ又は２つ以上が下記群Ｉαから選ばれる２価の基で置き換えられた基を表し、ただし、２つ以上のメチレン基が下記群Ｉαから選ばれる２価の基で置き換えられている場合、該２価の基は隣り合わず、Ｒ２、Ｒ３及びＲ４で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
Ｑ１は−Ｏ−、−ＣＯ−Ｏ−又は−Ｏ−ＣＯ−を表し、
Ｘ１は単結合又はメチレン基を表し、
Ｙ１は−Ｏ−、−Ｏ−ＣＯ−、−ＣＯ−Ｏ−、−Ｏ−ＣＯ−Ｏ−、−（ＣＨ２）ｎ−Ｏ−又は−Ｏ−（ＣＨ２）ｎ−Ｏ−、２価の複素環基、炭素原子数１〜３０の２価の炭化水素基、又は該炭化水素基中のメチレン基の１つ又は２つ以上が下記群ＩＩαから選ばれる２価の基で置き換えられた基を表し、ただし、２つ以上のメチレン基が下記群ＩＩαから選ばれる２価の基で置き換えられている場合、該２価の基は隣り合わず、Ｙ１で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
ｎは１〜１２の整数を表し、
重合体が（Ｉα）で表される構成単位を複数含む場合、複数存在するＲ１、Ｒ２、Ｒ３、Ｒ４、Ｑ１、Ｘ１及びＹ１は、同一である場合があり、異なる場合もあり、
＊は結合手を表す。
群Ｉα：−Ｏ−、−Ｓ−又は２価の複素環基。
群ＩＩα：−Ｏ−、−Ｓ−、−ＮＲ１９１−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基。Ｒ１９１は水素原子又は炭素原子数１〜３０の炭化水素基を表す。
【化２】
2020172598.tif 000022
式中、Ｒ５は水素原子又はメチル基を表し、
Ｒ６、Ｒ７及びＲ８はそれぞれ独立に、水素原子、ハロゲン原子、ニトリル基、複素環基、炭素原子数１〜３０の炭化水素基、又は該炭化水素基中のメチレン基の１つ又は２つ以上が下記群Ｉβから選ばれる２価の基で置き換えられた基を表し、ただし、２つ以上のメチレン基が下記群Ｉβから選ばれる２価の基で置き換えられている場合、該２価の基は隣り合わず、Ｒ６、Ｒ７及びＲ８で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
Ｑ２は−Ｏ−、−ＣＯ−Ｏ−又は−Ｏ−ＣＯ−を表し、
Ｘ２は単結合又はメチレン基を表し、
Ｙ２は−Ｏ−、−Ｏ−ＣＯ−、−ＣＯ−Ｏ−、−Ｏ−ＣＯ−Ｏ−、−（ＣＨ２）ｎ−Ｏ−又は−Ｏ−（ＣＨ２）ｎ−Ｏ−、２価の複素環基、炭素原子数１〜３０の２価の炭化水素基、又は該炭化水素基中のメチレン基の１つ又は２つ以上が下記群ＩＩβから選ばれる２価の基で置き換えられた基を表し、ただし、２つ以上のメチレン基が下記群ＩＩβから選ばれる２価の基で置き換えられている場合、該２価の基は隣り合わず、Ｙ２で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
ｎは１〜１２の整数を表し、
重合体が（Ｉβ）で表される構成単位を複数含む場合、複数存在するＲ５、Ｒ６、Ｒ７、Ｒ８、Ｑ２、Ｘ２及びＹ２は、同一である場合があり、異なる場合もあり、
＊は結合手を表す。
群Ｉβ：−Ｏ−、−Ｓ−又は２価の複素環基。
群ＩＩβ：−Ｏ−、−Ｓ−、−ＮＲ１９２−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基、Ｒ１９２は水素原子又は炭素原子数１〜３０の炭化水素基を表す。
【化３】
2020172598.tif 000023
式中、Ｒ９は水素原子又はメチル基を表し、
Ｒ１０、Ｒ１１及びＲ１２はそれぞれ独立に、水素原子、ハロゲン原子、ニトリル基、複素環基、炭素原子数１〜３０の炭化水素基、又は該炭化水素基中のメチレン基の１つ又は２つ以上が下記群Ｉγから選ばれる２価の基で置き換えられた基を表し、ただし、２つ以上のメチレン基が下記群Ｉγから選ばれる２価の基で置き換えられている場合、該２価の基は隣り合わず、Ｒ１０、Ｒ１１及びＲ１２で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
Ｑ３は−Ｏ−、−ＣＯ−Ｏ−又は−Ｏ−ＣＯ−を表し、
Ｘ３は単結合又はメチレン基を表し、
Ｙ３は−Ｏ−、−Ｏ−ＣＯ−、−ＣＯ−Ｏ−、−Ｏ−ＣＯ−Ｏ−、−（ＣＨ２）ｎ−Ｏ−又は−Ｏ−（ＣＨ２）ｎ−Ｏ−、２価の複素環基、炭素原子数１〜３０の２価の炭化水素基、又は該炭化水素基中のメチレン基の１つ又は２つ以上が下記群ＩＩγから選ばれる２価の基で置き換えられた基を表し、ただし、２つ以上のメチレン基が下記群ＩＩγから選ばれる２価の基で置き換えられている場合、該２価の基は隣り合わず、Ｙ３で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
ｎは１〜１２の整数を表し、
重合体が（Ｉγ）で表される構成単位を複数含む場合、複数存在するＲ９、Ｒ１０、Ｒ１１、Ｒ１２、Ｑ３、Ｘ３及びＹ３は、同一である場合があり、異なる場合もあり、
＊は結合手を表す。
群Ｉγ：−Ｏ−、−Ｓ−又は２価の複素環基。
群ＩＩγ：−Ｏ−、−Ｓ−、−ＮＲ１９３−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基。Ｒ１９３は水素原子又は炭素原子数１〜３０の炭化水素基を表す。
【化４】
2020172598.tif 000024
Ｒ１３、Ｒ１４、Ｒ１５、Ｒ１６、Ｒ１７及びＲ１８はそれぞれ独立に、水素原子、ハロゲン原子、ニトリル基、複素環基、炭素原子数１〜３０の炭化水素基、又は該炭化水素基中のメチレン基の１つ又は２つ以上が下記群Ｉδから選ばれる２価の基で置き換えられた基を表し、ただし、２つ以上のメチレン基が下記群Ｉδから選ばれる２価の基で置き換えられている場合、該２価の基は隣り合わず、Ｒ１３、Ｒ１４、Ｒ１５、Ｒ１６、Ｒ１７及びＲ１８で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
Ｑ４は−Ｏ−、−ＣＯ−Ｏ−又は−Ｏ−ＣＯ−を表し、
Ｙ４は−Ｏ−、−Ｏ−ＣＯ−、−ＣＯ−Ｏ−、−Ｏ−ＣＯ−Ｏ−、−（ＣＨ２）ｎ−Ｏ−又は−Ｏ−（ＣＨ２）ｎ−Ｏ−２価の複素環基、炭素原子数１〜３０の２価の炭化水素基、又は該炭化水素基中のメチレン基の１つ又は２つ以上が下記群ＩＩδから選ばれる２価の基で置き換えられた基を表し、ただし、２つ以上のメチレン基が下記群ＩＩδから選ばれる２価の基で置き換えられている場合、該２価の基は隣り合わず、Ｙ４はで表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
ｎは１〜１２の整数を表し、
重合体が（Ｉδ）で表される構成単位を複数含む場合、複数存在するＲ１３、Ｒ１４、Ｒ１５、Ｒ１６、Ｒ１７、Ｒ１８、Ｑ４及びＹ４は同一である場合があり、異なる場合もあり、
＊は結合手を表す。
群Ｉδ：−Ｏ−、−Ｓ−又は２価の複素環基。
群ＩＩδ：−Ｏ−、−Ｓ−、−ＮＲ１９４−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基。Ｒ１９４は水素原子又は炭素原子数１〜３０の炭化水素基を表す。
【化５】
2020172598.tif 000025
式中、Ｒ２１は水素原子又はメチル基を表し、
Ｘ１１は単結合又は−Ｓ−を表し、
Ｚ１は２価の複素環基、炭素原子数１〜３０の２価の炭化水素基、又は該炭化水素基中のメチレン基の１つ又は２つ以上が下記群ＩＩＩαから選ばれる２価の基で置き換えられた基を表し、ただし、２つ以上のメチレン基が下記群ＩＩＩαから選ばれる２価の基で置き換えられている場合、該２価の基は隣り合わず、Ｚ１で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
重合体が（ＩＩα）で表される構成単位を複数含む場合、複数存在するＲ２１、Ｘ１１及びＺ１は同一である場合があり、異なる場合もあり、
＊は結合手を表す。
群ＩＩＩα：−Ｏ−、−Ｓ−、−ＮＲ２５１−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基。Ｒ２５１は水素原子又は炭素原子数１〜３０の炭化水素基を表す。
【化６】
2020172598.tif 000026
式中、Ｒ２２は水素原子又はメチル基を表し、
Ｘ１２は単結合又は−Ｓ−を表し、
Ｚ２は２価の複素環基、炭素原子数１〜３０の２価の炭化水素基、又は該炭化水素基中のメチレン基の１つ又は２つ以上が下記群ＩＩＩβから選ばれる２価の基で置き換えられた基を表し、ただし、２つ以上のメチレン基が下記群ＩＩＩβから選ばれる２価の基で置き換えられている場合、該２価の基は隣り合わず、Ｚ２で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
重合体が（ＩＩβ）で表される構成単位を複数含む場合、複数存在するＲ２２、Ｘ１２及びＺ２は同一である場合があり、異なる場合もあり、
＊は結合手を表す。
群ＩＩＩβ：−Ｏ−、−Ｓ−、−ＮＲ２５２−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基。Ｒ２５２は水素原子又は炭素原子数１〜３０の炭化水素基を表す。
【化７】
2020172598.tif 000027
式中、Ｒ２３は水素原子又はメチル基を表し、
Ｘ１３は単結合又は−Ｓ−を表し、
Ｚ３は２価の複素環基、炭素原子数１〜３０の２価の炭化水素基、又は該炭化水素基中のメチレン基の１つ又は２つ以上が下記群ＩＩＩγから選ばれる２価の基で置き換えられた基を表し、ただし、２つ以上のメチレン基が下記群ＩＩＩγから選ばれる２価の基で置き換えられている場合、該２価の基は隣り合わず、Ｚ３で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
重合体が（ＩＩγ）で表される構成単位を複数含む場合、複数存在するＲ２３、Ｘ１３及びＺ３は同一である場合があり、異なる場合もあり、
＊は結合手を表す。
群ＩＩＩγ：−Ｏ−、−Ｓ−、−ＮＲ２５３−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基。Ｒ２５３は水素原子又は炭素原子数１〜３０の炭化水素基を表す。
【請求項２】
重合体の主鎖に式（Ｉα）、（Ｉβ）、（Ｉγ）又は（Ｉδ）で表される構成単位を有する、請求項１に記載の重合体。
【請求項３】
式（Ｉα）で表される構成単位、式（Ｉβ）で表される構成単位、又は式（Ｉγ）で表される構成単位を有し、
式（Ｉα）中のＹ１で表される基が、−Ｏ−、−Ｏ−ＣＯ−、−ＣＯ−Ｏ−、−Ｏ−ＣＯ−Ｏ−、−（ＣＨ２）ｎ−Ｏ−又は−Ｏ−（ＣＨ２）ｎ−Ｏ−であり、ｎが１〜１２の整数であり、
式（Ｉβ）中のＹ２で表される基が、−Ｏ−、−Ｏ−ＣＯ−、−ＣＯ−Ｏ−、−Ｏ−ＣＯ−Ｏ−、−（ＣＨ２）ｎ−Ｏ−又は−Ｏ−（ＣＨ２）ｎ−Ｏ−であり、ｎが１〜１２の整数であり、
式（Ｉγ）中のＹ３で表される基が、−Ｏ−、−Ｏ−ＣＯ−、−ＣＯ−Ｏ−、−Ｏ−ＣＯ−Ｏ−、−（ＣＨ２）ｎ−Ｏ−又は−Ｏ−（ＣＨ２）ｎ−Ｏ−であり、ｎが１〜１２の整数である、請求項１又は２に記載の重合体。
【請求項４】
上記式（Ｉα）中のＲ２、Ｒ３及びＲ４で表される基は、それぞれ独立に、水素原子又は炭素原子数１〜４のアルコキシ基であり、
上記式（Ｉβ）中のＲ６、Ｒ７及びＲ８で表される基は、それぞれ独立に、水素原子又は炭素原子数１〜４のアルコキシ基であり、
上記式（Ｉγ）中のＲ１０、Ｒ１１及びＲ１２で表される基は、それぞれ独立に、水素原子又は炭素原子数１〜４のアルコキシ基であり、
上記式（Ｉδ）中のＲ１３、Ｒ１４、Ｒ１５、Ｒ１６、Ｒ１７及びＲ１８で表される基は、それぞれ独立に、水素原子又は炭素原子数１〜４のアルコキシ基である、請求項１〜３の何れか一項に記載の重合体。
【請求項５】
式（Ｉα）で表される構成単位、式（Ｉβ）で表される構成単位、式（Ｉγ）で表される構成単位、及び式（Ｉδ）で表される構成単位の合計割合が、重合体に対して２０〜９０質量％である請求項１〜４の何れか一項に記載の重合体。
【請求項６】
式（ＩＩα）中のＸ１１で表される基が−Ｓ−であり、
式（ＩＩβ）中のＸ１２で表される基が−Ｓ−であり、
式（ＩＩγ）中のＸ１３で表される基が−Ｓ−である、  
請求項１〜５の何れか一項に記載の重合体。
【請求項７】
上記式（ＩＩα）中のＺ１で表される基は、炭素原子数１〜１０の２価の炭化水素基又は該炭化水素基のメチレン基１つ又は２つ以上が−Ｏ−、−ＯＣＯ−、−ＣＯＯ―、−Ｓ−又は−Ｏ−ＣＯ−Ｏ−で置換された基であり、
上記式（ＩＩβ）中のＺ１で表される基は、炭素原子数１〜１０の２価の炭化水素基又は該炭化水素基のメチレン基１つ又は２つ以上が−Ｏ−、−ＯＣＯ−、−ＣＯＯ―、−Ｓ−又は−Ｏ−ＣＯ−Ｏ−で置換された基であり、
上記式（ＩＩγ）中のＺ１で表される基は、炭素原子数１〜１０の２価の炭化水素基又は該炭化水素基のメチレン基１つ又は２つ以上が−Ｏ−、−ＯＣＯ−、−ＣＯＯ―、−Ｓ−又は−Ｏ−ＣＯ−Ｏ−で置換された基である、
請求項１〜６の何れか一項に記載の重合体。
【請求項８】
重量平均分子量が１，０００〜５００，０００である、請求項１〜７の何れか一項に記載の重合体。
【請求項９】
多分散度［重量平均分子量（Ｍｗ）／数平均分子量（Ｍｎ）］が１〜２．５である、請求項１〜８の何れか一項に記載の重合体。
【請求項１０】
請求項１〜９の何れか一項に記載の重合体を含有する光分解樹脂。
【請求項１１】
請求項１〜９の何れか一項に記載の重合体を含有する組成物。
【請求項１２】
請求項１〜９の何れか一項に記載の重合体を含有する光易解体性接着剤。
【請求項１３】
請求項１〜９の何れか一項に記載の重合体を含有するパターン形成剤。
【請求項１４】
請求項１〜９の何れか一項に記載の重合体及び活性種を含有する光潜在性触媒。
【請求項１５】
請求項１０に記載の光分解樹脂に光を照射する工程を有する光分解樹脂の分解物の製造方法。
【発明の詳細な説明】
【技術分野】
【０００１】
本発明は、特定の波長の光に対して分解性を示す繰り返し単位を有する重合体、該重合体を含有する光分解樹脂、該光分解樹脂を含有する組成物、並びに該組成物を含有する光易解体性接着剤、パターン形成剤及び光潜在性触媒に関する。
【背景技術】
【０００２】
近年、環境低負荷、コスト低減のために光易解体性接着剤や、微細なパターンを形成できるパターン形成剤及び保存安定性に優れる光潜在性触媒に対するニーズが高まっている。
【０００３】
特許文献１には、ｏ−ニトロベンジル基を有する光分解性高分子化合物の製造方法が開示されている。特許文献２には、構成単位として、特定の構造を有するオキシムメタクリレートを有する光分解型アクリル系共重合体が開示されている。
【先行技術文献】
【特許文献】
【０００４】
【特許文献１】特開２００７−１３１７１０号公報
【特許文献２】特開昭６３−２６０９１２号公報
【発明の概要】
【発明が解決しようとする課題】
【０００５】
しかしながら、既存の技術は、光分解の感度が低かったり、光分解による分子量低減効果が小さいという問題があった。
【０００６】
本発明が解決しようとする課題は、上記の問題を解決できる重合体、光分解樹脂、組成物、光易解体性接着剤、パターン形成剤及び光潜在性触媒を提供することである。
【課題を解決するための手段】
【０００７】
本発明者らは、上記課題を解決するために鋭意検討を行い、下記〔１〕〜〔１５〕を提供することにより、上記課題の解決を達成した。
【０００８】
［１］
下記式（Ｉα）で表される構成単位、式（Ｉβ）で表される構成単位、式（Ｉγ）で表される構成単位、及び式（Ｉδ）で表される構成単位からなる群より選ばれる１種以上の構成単位と、
下記式（ＩＩα）で表される構成単位、式（ＩＩβ）で表される構成単位及び式（ＩＩγ）で表される構成単位からなる群より選ばれる１種以上の構成単位とを有する重合体。
【０００９】
【化１】
2020172598.tif 000002
【００１０】
式中、Ｒ１は水素原子又はメチル基を表し、
Ｒ２、Ｒ３及びＲ４はそれぞれ独立に、水素原子、ハロゲン原子、ニトリル基、複素環基、炭素原子数１〜３０の炭化水素基、又は該炭化水素基中のメチレン基の１つ又は２つ以上が下記群Ｉαから選ばれる２価の基で置き換えられた基を表し、ただし、２つ以上のメチレン基が下記群Ｉαから選ばれる２価の基で置き換えられている場合、該２価の基は隣り合わず、Ｒ２、Ｒ３及びＲ４で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
Ｑ１は−Ｏ−、−ＣＯ−Ｏ−又は−Ｏ−ＣＯ−を表し、
Ｘ１は単結合又はメチレン基を表し、
Ｙ１は−Ｏ−、−Ｏ−ＣＯ−、−ＣＯ−Ｏ−、−Ｏ−ＣＯ−Ｏ−、−（ＣＨ２）ｎ−Ｏ−又は−Ｏ−（ＣＨ２）ｎ−Ｏ−２価の複素環基、炭素原子数１〜３０の２価の炭化水素基、又は該炭化水素基中のメチレン基の１つ又は２つ以上が下記群ＩＩαから選ばれる２価の基で置き換えられた基を表し、ただし、２つ以上のメチレン基が下記群ＩＩαから選ばれる２価の基で置き換えられている場合、該２価の基は隣り合わず、Ｙ１で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
ｎは１〜１２の整数を表し、
重合体が（Ｉα）で表される構成単位を複数含む場合、複数存在するＲ１、Ｒ２、Ｒ３、Ｒ４、Ｑ１、Ｘ１及びＹ１は、同一である場合があり、異なる場合もあり、
＊は結合手を表す。
群Ｉα：−Ｏ−、−Ｓ−又は２価の複素環基。
群ＩＩα：−Ｏ−、−Ｓ−、−ＮＲ１９１−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基。Ｒ１９１は水素原子又は炭素原子数１〜３０の炭化水素基を表す。
【００１１】
【化２】
2020172598.tif 000003
【００１２】
式中、Ｒ５は水素原子又はメチル基を表し、
Ｒ６、Ｒ７及びＲ８はそれぞれ独立に、水素原子、ハロゲン原子、ニトリル基、複素環基、炭素原子数１〜３０の炭化水素基、又は該炭化水素基中のメチレン基の１つ又は２つ以上が下記群Ｉβから選ばれる２価の基で置き換えられた基を表し、ただし、２つ以上のメチレン基が下記群Ｉβから選ばれる２価の基で置き換えられている場合、該２価の基は隣り合わず、Ｒ６、Ｒ７及びＲ８で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
Ｑ２は−Ｏ−、−ＣＯ−Ｏ−又は−Ｏ−ＣＯ−を表し、
Ｘ２は単結合又はメチレン基を表し、
Ｙ２は−Ｏ−、−Ｏ−ＣＯ−、−ＣＯ−Ｏ−、−Ｏ−ＣＯ−Ｏ−、−（ＣＨ２）ｎ−Ｏ−又は−Ｏ−（ＣＨ２）ｎ−Ｏ−、２価の複素環基、炭素原子数１〜３０の２価の炭化水素基、又は該炭化水素基中のメチレン基の１つ又は２つ以上が下記群ＩＩβから選ばれる２価の基で置き換えられた基を表し、ただし、２つ以上のメチレン基が下記群ＩＩβから選ばれる２価の基で置き換えられている場合、該２価の基は隣り合わず、Ｙ２で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
ｎは１〜１２の整数を表し、
重合体が（Ｉβ）で表される構成単位を複数含む場合、複数存在するＲ５、Ｒ６、Ｒ７、Ｒ８、Ｑ２、Ｘ２及びＹ２は、同一である場合があり、異なる場合もあり、
＊は結合手を表す。
群Ｉβ：−Ｏ−、−Ｓ−又は２価の複素環基。
群ＩＩβ：−Ｏ−、−Ｓ−、−ＮＲ１９２−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基、Ｒ１９２は水素原子又は炭素原子数１〜３０の炭化水素基を表す。
【００１３】
【化３】
2020172598.tif 000004
【００１４】
式中、Ｒ９は水素原子又はメチル基を表し、
Ｒ１０、Ｒ１１及びＲ１２はそれぞれ独立に、水素原子、ハロゲン原子、ニトリル基、複素環基、炭素原子数１〜３０の炭化水素基、又は該炭化水素基中のメチレン基の１つ又は２つ以上が下記群Ｉγから選ばれる２価の基で置き換えられた基を表し、ただし、２つ以上のメチレン基が下記群Ｉγから選ばれる２価の基で置き換えられている場合、該２価の基は隣り合わず、Ｒ１０、Ｒ１１及びＲ１２で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
Ｑ３は−Ｏ−、−ＣＯ−Ｏ−又は−Ｏ−ＣＯ−を表し、
Ｘ３は単結合又はメチレン基を表し、
Ｙ３は−Ｏ−、−Ｏ−ＣＯ−、−ＣＯ−Ｏ−、−Ｏ−ＣＯ−Ｏ−、−（ＣＨ２）ｎ−Ｏ−又は−Ｏ−（ＣＨ２）ｎ−Ｏ−、２価の複素環基、炭素原子数１〜３０の２価の炭化水素基、又は該炭化水素基中のメチレン基の１つ又は２つ以上が下記群ＩＩγから選ばれる２価の基で置き換えられた基を表し、ただし、２つ以上のメチレン基が下記群ＩＩγから選ばれる２価の基で置き換えられている場合、該２価の基は隣り合わず、Ｙ３で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
ｎは１〜１２の整数を表し、
重合体が（Ｉγ）で表される構成単位を複数含む場合、複数存在するＲ９、Ｒ１０、Ｒ１１、Ｒ１２、Ｑ３、Ｘ３及びＹ３は、同一である場合があり、異なる場合もあり、
＊は結合手を表す。
群Ｉγ：−Ｏ−、−Ｓ−又は２価の複素環基。
群ＩＩγ：−Ｏ−、−Ｓ−、−ＮＲ１９３−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基。Ｒ１９３は水素原子又は炭素原子数１〜３０の炭化水素基を表す。
【００１５】
【化４】
2020172598.tif 000005
【００１６】
Ｒ１３、Ｒ１４、Ｒ１５、Ｒ１６、Ｒ１７及びＲ１８はそれぞれ独立に、水素原子、ハロゲン原子、ニトリル基、複素環基、炭素原子数１〜３０の炭化水素基、又は該炭化水素基中のメチレン基の１つ又は２つ以上が下記群Ｉδから選ばれる２価の基で置き換えられた基を表し、ただし、２つ以上のメチレン基が下記群Ｉδから選ばれる２価の基で置き換えられている場合、該２価の基は隣り合わず、Ｒ１３、Ｒ１４、Ｒ１５、Ｒ１６、Ｒ１７及びＲ１８で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
Ｑ４は−Ｏ−、−ＣＯ−Ｏ−又は−Ｏ−ＣＯ−を表し、
Ｙ４は−Ｏ−、−Ｏ−ＣＯ−、−ＣＯ−Ｏ−、−Ｏ−ＣＯ−Ｏ−、−（ＣＨ２）ｎ−Ｏ−又は−Ｏ−（ＣＨ２）ｎ−Ｏ−２価の複素環基、炭素原子数１〜３０の２価の炭化水素基、又は該炭化水素基中のメチレン基の１つ又は２つ以上が下記群ＩＩδから選ばれる２価の基で置き換えられた基を表し、ただし、２つ以上のメチレン基が下記群ＩＩδから選ばれる２価の基で置き換えられている場合、該２価の基は隣り合わず、Ｙ４はで表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
ｎは１〜１２の整数を表し、
重合体が（Ｉδ）で表される構成単位を複数含む場合、複数存在するＲ１３、Ｒ１４、Ｒ１５、Ｒ１６、Ｒ１７、Ｒ１８、Ｑ４及びＹ４は同一である場合があり、異なる場合もあり、
＊は結合手を表す。
群Ｉδ：−Ｏ−、−Ｓ−又は２価の複素環基。
群ＩＩδ：−Ｏ−、−Ｓ−、−ＮＲ１９４−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基。Ｒ１９４は水素原子又は炭素原子数１〜３０の炭化水素基を表す。
【００１７】
【化５】
2020172598.tif 000006
【００１８】
式中、Ｒ２１は水素原子又はメチル基を表し、
Ｘ１１は単結合又は−Ｓ−を表し、
Ｚ１は２価の複素環基、炭素原子数１〜３０の２価の炭化水素基、又は該炭化水素基中のメチレン基の１つ又は２つ以上が下記群ＩＩＩαから選ばれる２価の基で置き換えられた基を表し、ただし、２つ以上のメチレン基が下記群ＩＩＩαから選ばれる２価の基で置き換えられている場合、該２価の基は隣り合わず、Ｚ１で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
重合体が（ＩＩα）で表される構成単位を複数含む場合、複数存在するＲ２１、Ｘ１１及びＺ１は同一である場合があり、異なる場合もあり、
＊は結合手を表す。
群ＩＩＩα：−Ｏ−、−Ｓ−、−ＮＲ２５１−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基。Ｒ２５１は水素原子又は炭素原子数１〜３０の炭化水素基を表す。
【００１９】
【化６】
2020172598.tif 000007
【００２０】
式中、Ｒ２２は水素原子又はメチル基を表し、
Ｘ１２は単結合又は−Ｓ−を表し、
Ｚ２は２価の複素環基、炭素原子数１〜３０の２価の炭化水素基、又は該炭化水素基中のメチレン基の１つ又は２つ以上が下記群ＩＩＩβから選ばれる２価の基で置き換えられた基を表し、ただし、２つ以上のメチレン基が下記群ＩＩＩβから選ばれる２価の基で置き換えられている場合、該２価の基は隣り合わず、Ｚ２で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
重合体が（ＩＩβ）で表される構成単位を複数含む場合、複数存在するＲ２２、Ｘ１２及びＺ２は同一である場合があり、異なる場合もあり、
＊は結合手を表す。
群ＩＩＩβ：−Ｏ−、−Ｓ−、−ＮＲ２５２−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基。Ｒ２５２は水素原子又は炭素原子数１〜３０の炭化水素基を表す。
【００２１】
【化７】
2020172598.tif 000008
【００２２】
式中、Ｒ２３は水素原子又はメチル基を表し、
Ｘ１３は単結合又は−Ｓ−を表し、
Ｚ３は２価の複素環基、炭素原子数１〜３０の２価の炭化水素基、又は該炭化水素基中のメチレン基の１つ又は２つ以上が下記群ＩＩＩγから選ばれる２価の基で置き換えられた基を表し、ただし、２つ以上のメチレン基が下記群ＩＩＩγから選ばれる２価の基で置き換えられている場合、該２価の基は隣り合わず、Ｚ３で表される基中の水素原子の１つ又は２つ以上は、炭素原子数１〜３０の炭化水素基、複素環基、ハロゲン原子、ニトロ基、シアノ基、水酸基、アミノ基、メタアクリロイル基、アクリロイル基、エポキシ基、ビニル基、メルカプト基、イソシアネート基又はカルボキシル基で置換される場合があり、
重合体が（ＩＩγ）で表される構成単位を複数含む場合、複数存在するＲ２３、Ｘ１３及びＺ３は同一である場合があり、異なる場合もあり、
＊は結合手を表す。
群ＩＩＩγ：−Ｏ−、−Ｓ−、−ＮＲ２５３−、−ＣＯ−、−ＣＯ−Ｏ−、−Ｏ−ＣＯ−、−Ｏ−ＣＯ−Ｏ−、−ＣＨ＝ＣＨ−、−Ｃ≡Ｃ−又は２価の複素環基。Ｒ２５３は水素原子又は炭素原子数１〜３０の炭化水素基を表す。
【００２３】
［２］
重合体の主鎖に式（Ｉα）、（Ｉβ）、（Ｉγ）又は（Ｉδ）で表される構成単位を有する、［１］に記載の重合体。
【００２４】
［３］
式（Ｉα）で表される構成単位、式（Ｉβ）で表される構成単位、又は式（Ｉγ）で表される構成単位を有し、
式（Ｉα）中のＹ１で表される基が、−Ｏ−、−Ｏ−ＣＯ−、−ＣＯ−Ｏ−、−（ＣＨ２）ｎ−Ｏ−又は−Ｏ−（ＣＨ２）ｎ−Ｏ−であり、ｎが１〜１２の整数であり、
式（Ｉβ）中のＹ２で表される基が、−Ｏ−、−Ｏ−ＣＯ−、−ＣＯ−Ｏ−、−（ＣＨ２）ｎ−Ｏ−又は−Ｏ−（ＣＨ２）ｎ−Ｏ−であり、ｎが１〜１２の整数であり、
式（Ｉγ）中のＹ３で表される基が、−Ｏ−、−Ｏ−ＣＯ−、−ＣＯ−Ｏ−、−（ＣＨ２）ｎ−Ｏ−又は−Ｏ−（ＣＨ２）ｎ−Ｏ−であり、ｎが１〜１２の整数である、［１］又は［２］に記載の重合体。
【００２５】
［４］
上記式（Ｉα）中のＲ２、Ｒ３及びＲ４で表される基は、それぞれ独立に、水素原子又は炭素原子数１〜４のアルコキシ基であり、
上記式（Ｉβ）中のＲ６、Ｒ７及びＲ８で表される基は、それぞれ独立に、水素原子又は炭素原子数１〜４のアルコキシ基であり、
上記式（Ｉγ）中のＲ１０、Ｒ１１及びＲ１２で表される基は、それぞれ独立に、水素原子又は炭素原子数１〜４のアルコキシ基であり、
上記式（Ｉδ）中のＲ１３、Ｒ１４、Ｒ１５、Ｒ１６、Ｒ１７及びＲ１８で表される基は、それぞれ独立に、水素原子又は炭素原子数１〜４のアルコキシ基である、［１］〜［３］の何れか一項に記載の重合体。
【００２６】
［５］
式（Ｉα）で表される構成単位、式（Ｉβ）で表される構成単位、式（Ｉγ）で表される構成単位、及び式（Ｉδ）で表される構成単位の合計割合が、重合体に対して２０〜９０質量％である、［１］〜［４］の何れか一項に記載の重合体。
【００２７】
［６］
式（ＩＩα）中のＸ１１で表される基が−Ｓ−であり、
式（ＩＩβ）中のＸ１２で表される基が−Ｓ−であり、
式（ＩＩγ）中のＸ１３で表される基が−Ｓ−である、
［１］〜［５］の何れか一項に記載の重合体。
【００２８】
［７］
上記式（ＩＩα）中のＺ１で表される基は、炭素原子数１〜１０の炭化水素基又は該炭化水素基のメチレン基１つ又は２つ以上が−Ｏ−、−ＯＣＯ−、−ＣＯＯ―、−Ｓ−又は−Ｏ−ＣＯ−Ｏ−で置換された基であり、
上記式（ＩＩβ）中のＺ１で表される基は、炭素原子数１〜１０の炭化水素基又は該炭化水素基のメチレン基１つ又は２つ以上が−Ｏ−、−ＯＣＯ−、−ＣＯＯ―、−Ｓ−又は−Ｏ−ＣＯ−Ｏ−で置換された基であり、
上記式（ＩＩγ）中のＺ１で表される基は、炭素原子数１〜１０の炭化水素基又は該炭化水素基のメチレン基１つ又は２つ以上が−Ｏ−、−ＯＣＯ−、−ＣＯＯ―、−Ｓ−又は−Ｏ−ＣＯ−Ｏ−で置換された基である、
［１］〜［６］の何れか一項に記載の重合体。
［８］
重量平均分子量が１，０００〜５００，０００である、［１］〜［７］の何れか一項に記載の重合体。
【００２９】
［９］
多分散度［重量平均分子量（Ｍｗ）／数平均分子量（Ｍｎ）］が１〜２．５である、［１］〜［８］の何れか一項に記載の重合体。
【００３０】
［１０］
［１］〜［９］の何れか一項に記載の重合体を含有する光分解樹脂。
【００３１】
［１１］
［１］〜［９］の何れか一項に記載の重合体を含有する組成物。
【００３２】
［１２］
［１］〜［９］の何れか一項に記載の光易解体性接着剤。
【００３３】
［１３］
［１］〜［９］の何れか一項に記載の重合体を含有するパターン形成剤。
【００３４】
［１４］
［１］〜［９］の何れか一項に記載の重合体及び活性種を含有する光潜在性触媒。
【００３５】
［１５］
［１０］に記載の光分解樹脂に光を照射する工程を有する光分解樹脂の分解方法。
【発明の効果】
【００３６】
本発明によれば、ＵＶ等の特定の光に対する分解性が高く、光分解による重量平均分子量低減効果が大きい重合体を提供できる。本発明の重合体を用いれば、優れた光易解体性接着剤、パターン形成剤及び光潜在性触媒を得ることができる。
【発明を実施するための形態】
【００３７】
以下、本発明について、その好ましい実施形態について詳細に説明する。
【００３８】
＜重合体＞
本発明の重合体は、上記式（Ｉα）で表される構成単位、上記式（Ｉβ）で表される構成単位、上記式（Ｉγ）で表される構成単位、及び上記式（Ｉδ）で表される構成単位からなる群より選ばれる１種以上の構成単位を有する。かかる構成単位と、後述する式（ＩＩα）、（ＩＩβ）及び（ＩＩγ）から選ばれる構成単位を有することで、本発明の重合体は、特定の光に対する分解性が高くなるという有利な効果を奏する。
【００３９】
上記式（Ｉα）、（Ｉβ）、（Ｉγ）及び（Ｉδ）中のＲ２、Ｒ３、Ｒ４、Ｒ６、Ｒ７、Ｒ８、Ｒ１０、Ｒ１１、Ｒ１２、Ｒ１３、Ｒ１４、Ｒ１５、Ｒ１６、Ｒ１７及びＲ１８で表されるハロゲン原子としては、フッ素、塩素、臭素及びヨウ素が挙げられる。
Ｒ２、Ｒ３、Ｒ４、Ｒ６、Ｒ７、Ｒ８、Ｒ１０、Ｒ１１、Ｒ１２、Ｒ１３、Ｒ１４、Ｒ１５、Ｒ１６、Ｒ１７及びＲ１８で表される基、並びにＹ１、Ｙ２、Ｙ３及びＹ４で表される基の水素原子を置換する場合があるハロゲン原子についても同様の説明が適用される。
【００４０】
上記式（Ｉα）、（Ｉβ）、（Ｉγ）及び（Ｉδ）中のＲ２、Ｒ３、Ｒ４、Ｒ６、Ｒ７、Ｒ８、Ｒ１０、Ｒ１１、Ｒ１２、Ｒ１３、Ｒ１４、Ｒ１５、Ｒ１６、Ｒ１７、Ｒ１８、Ｒ１９１、Ｒ１９２、Ｒ１９３及びＲ１９４で表される炭素原子数１〜３０の炭化水素基としては、特に限定されるものではないが、例えば炭素原子数１〜３０のアルキル基、炭素原子数２〜３０のアルケニル基、炭素原子数３〜３０のシクロアルキル基、炭素原子数４〜３０のシクロアルキルアルキル基、炭素原子数６〜３０のアリール基及び炭素原子数７〜３０のアリールアルキル基等が挙げられる。炭素原子数１〜３０の炭化水素基が置換基を有する場合、その炭素原子数は全体で１〜３０である。
Ｒ２、Ｒ３、Ｒ４、Ｒ６、Ｒ７、Ｒ８、Ｒ１０、Ｒ１１、Ｒ１２、Ｒ１３、Ｒ１４、Ｒ１５、Ｒ１６、Ｒ１７及びＲ１８で表される基、並びにＹ１、Ｙ２、Ｙ３及びＹ４で表される基の水素原子を置換する場合がある炭素原子数１〜３０の炭化水素基についても同様の説明が適用される。
【００４１】
上記炭素原子数１〜３０のアルキル基は直鎖状であってもよく、分岐状であってもよい。直鎖のアルキル基としては、例えば、メチル、エチル、プロピル、ブチル、アミル、ヘキシル、ヘプチル、オクチル、ノニル、デシル、ウンデシル、ドデシル、テトラデシル、ヘキサデシル、オクタデシル及びイコシルが挙げられる。分岐のアルキル基としては、イソプロピル、イソブチル、ｓ−ブチル、ｔ−ブチル、イソアミル、ｔ−アミル、イソオクチル、２−エチルヘキシル、ｔ−オクチル、イソノニル及びイソデシル等が挙げられる。本発明においては、原料の入手が容易であり、且つ重合体の安定性が高くなることから、直鎖のものが好ましい。また、重合物が光分解性に一層優れたものとなることから、炭素数１〜１０のアルキル基が好ましく、炭素数１〜４のアルキル基がより好ましい。
【００４２】
上記炭素数２〜３０のアルケニル基は、鎖状であってもよく、環状であってもよい。該アルケニル基が鎖状である場合、末端に不飽和結合を有する末端アルケニル基であってもよく、内部に不飽和結合を有する内部アルケニル基であってもよい。炭素数が２〜３０である末端アルケニル基としては、例えば、ビニル、２−プロペニル、３−ブテニル、４−ペンテニル及び５−ヘキセニル等が挙げられる。内部アルケニル基としては、例えば、２−ブテニル、３−ペンテニル、２−ヘキセニル、３−ヘキセニル、２−ヘプテニル、３−ヘプテニル、４−ヘプテニル、３−オクテニル、３−ノネニル、４−デセニル、３−ウンデセニル及び４−ドデセニル等が挙げられる。環状アルケニル基としては、３−シクロヘキセニル、２，５−シクロヘキサジエニル−１−メチル及び４，８，１２−テトラデカトリエニルアリル等が挙げられる。本発明においては、重合物が光分解性に一層優れたものとなることから、炭素数２〜１０のアルケニル基が好ましい。
【００４３】
上記炭素数３〜３０のシクロアルキル基とは、全体で３〜３０個の炭素原子を有する、飽和単環式又は飽和多環式アルキル基を意味する。飽和単環式アルキル基としては、例えば、シクロプロピル、シクロブチル、シクロペンチル、シクロヘキシル、シクロヘプチル、シクロオクチル、シクロノニル及びシクロデシル等が挙げられる。飽和多環式アルキル基としては、例えば、アダマンチル、デカハイドロナフチル、オクタヒドロペンタレン、ビシクロ［１．１．１］ペンタニル及びテトラデカヒドロアントラセニル等が挙げられる。本発明においては、重合物が光分解性に一層優れたものとなることから、炭素数３〜１０のシクロアルキル基が好ましい。
【００４４】
上記炭素数４〜３０のシクロアルキルアルキル基とは、アルキル基の水素原子がシクロアルキル基で置換され、且つ全体で４〜３０個の炭素原子を有する基を意味する。該シクロアルキルアルキル基中のシクロアルキル基は単環であってもよく、多環であってもよい。また、シクロアルキルアルキル基中のアルキル基のメチレン基は−ＣＨ＝ＣＨ−で置き換わっていてもよい。
シクロアルキル基が単環である炭素数４〜３０のシクロアルキルアルキル基としては、例えば、シクロプロピルメチル、シクロブチルメチル、シクロペンチルメチル、シクロヘキシルメチル、シクロヘプチルメチル、シクロオクチルメチル、シクロノニルメチル及びシクロデシルメチル等のシクロアルキルメチル；、２−シクロブチルエチル、２−シクロペンチルエチル、２−シクロヘキシルエチル、２−シクロヘプチルエチル、２−シクロオクチルエチル、２−シクロノニルエチル及び２−シクロデシルエチル等のシクロアルキルエチル；３−シクロブチルプロピル、３−シクロペンチルプロピル、３−シクロヘキシルプロピル、３−シクロヘプチルプロピル、３−シクロオクチルプロピル、３−シクロノニルプロピル及び３−シクロデシルプロピル等のシクロアルキルプロピル；４−シクロブチルブチル、４−シクロペンチルブチル、４−シクロヘキシルブチル、４−シクロヘプチルブチル、４−シクロオクチルブチル、４−シクロノニルブチル、４−シクロデシルブチル等のシクロアルキルブチルが挙げられる。シクロアルキル基が多環である炭素数４〜２０のシクロアルキルアルキル基としては、ビシクロ［１．１．０］ブチル、ビシクロ［１．１．１］ペンチル、ビシクロ［２．１．０］ペンチル、ビシクロ［３．１．０］ヘキシル、ビシクロ［２．１．１］ヘキシル、ビシクロ［２．２．０］ヘキシル、ビシクロ［４．１．０］ヘプチル、ビシクロ［３．２．０］ヘプチル、ビシクロ［３．１．１］ヘプチル、ビシクロ［２．２．１］ヘプチル、ビシクロ［５．１．０］オクチル、ビシクロ［４．２．０］オクチル、ビシクロ［４．１．１］オクチル、ビシクロ［３．３．０］オクチル、ビシクロ［３．２．１］オクチル、ビシクロ［２．２．２］オクチル、スピロ〔４，４〕ノナニル、スピロ〔４，５〕デカニル、デカリン、トリシクロデカニル、テトラシクロドデカニル及びセドロール、シクロドデカニル３−３−アダマンチルプロピル及びデカハイドロナフチルプロピル等が挙げられる。
本発明においては、重合物が光分解性に一層優れたものとなることから、炭素数４〜１０のシクロアルキルアルキル基が好ましい。
【００４５】
上記炭素数６〜３０のアリール基は、単環構造を有するものであってもよく、縮環構造を有するものであってもよい。更に、上記アリール基は、単環構造のアリール基と単環構造のアリール基とを連結したものであってもよく、単環構造のアリール基と縮合構造のアリール基とを連結したものであってもよく、或いは縮合構造のアリール基と縮合構造のアリール基とを連結したものであってもよい。単環構造を有するアリール基としては、例えば、フェニル、及びビフェニリル等が挙げられる。縮環構造を有するアリール基としては、例えば、ナフチル、アンスリル及びフェナントレニル等が挙げられる。炭素数６〜３０のアリール基の１又は２以上水素原子が置換基によって置換される場合がある。該置換基としては、上記アルキル基、上記アルケニル基、カルボキシル基及びハロゲン原子等が挙げられる。置換基を有する炭素数６〜３０のアリール基としては、例えば、トリル、キシリル、エチルフェニル、４−クロロフェニル、４−カルボキシルフェニル、４−ビニルフェニル、４−メチルフェニル、２，４，６−トリメチルフェニル等の単環構造の置換アリール基が挙げられる。本発明においては、重合物が光分解性に一層優れたものとなることから、炭素数６〜１０のアリール基が好ましい。
【００４６】
上記炭素数７〜３０のアリールアルキル基とは、アルキル基の１又は２以上の水素原子が上記アリール基で置換された基を意味する。炭素数７〜３０のアリールアルキル基としては、例えば、ベンジル、２−メチルベンジル、３メチルベンジル、４−メチルベンジル、α−ジメチルベンジル、２−フェニルエチル、２−フェニルプロピル、３−フェニルプロピル、ジフェニルメチル、トリフェニルメチル及びトリフェニルプロピル等のフェニルアルキル；並びにナフチルプロピル等のナフチルアルキルが挙げられる。本発明においては、重合物が光分解性に一層優れたものとなることから、炭素数７〜１０のアリールアルキル基が好ましい。
【００４７】
上記式（Ｉα）、（Ｉβ）、（Ｉγ）及び（Ｉδ）中のＲ２、Ｒ３、Ｒ４、Ｒ６、Ｒ７、Ｒ８、Ｒ１０、Ｒ１１、Ｒ１２、Ｒ１３、Ｒ１４、Ｒ１５、Ｒ１６、Ｒ１７及びＲ１８で表される複素環は単環であってもよく、縮環構造であってもよい。また、該複素環基の１又は２以上水素原子は炭素原子数１〜６のアルキル基で置換されていてもよい。更に、該複素環基は、炭素原子数１〜６のアルキレン基を介して結合することによって、縮環構造の複素環基を形成していてもよい。単環の複素環基としては、例えば、ピロリル、ピリジル、ピリジルエチル、ピリミジル、ピリダジル、ピペラジル、ピペリジル、ピラニル、ピラニルエチル、ピラゾリル、トリアジル、トリアジルメチル、ピロリジル、イミダゾリル、トリアゾリル、フリル、フラニル、チエニル、チオフェニル、チアジアゾリル、チアゾリル、オキサゾリル、イソチアゾリル、イソオキサゾリル、ユロリジル、モルフォリニル、チオモルフォリニル、２−ピロリジノン−１−イル、２−ピペリドン−１−イル、２，４−ジオキシイミダゾリジン−３−イル及び２，４−ジオキシオキサゾリジン−３−イル等が挙げられる。縮環構造の複素環基としては、例えば、キノリル、イソキノリル、ベンゾイミダゾリル、ベンゾフラニル、ベンゾチオフェニル、ベンゾチアゾリル、ベンゾオキサゾリル及びインドリル等の縮環構造の複素環基が挙げられる。
Ｒ２、Ｒ３、Ｒ４、Ｒ６、Ｒ７、Ｒ８、Ｒ１０、Ｒ１１、Ｒ１２、Ｒ１３、Ｒ１４、Ｒ１５、Ｒ１６、Ｒ１７及びＲ１８で表される基、並びにＹ１、Ｙ２、Ｙ３及びＹ４で表される基の水素原子を置換する場合がある複素環基についても同様の説明が適用される。
【００４８】
複素環基の具体例としては、特に限定されるものではないが、例えば、下記の構造を有する基等が挙げられる。
【００４９】
【化８】
2020172598.tif 000009
【００５０】
（上記式中、Ｒはそれぞれ独立して、水素原子又は炭素原子数１〜６のアルキル基を表し、Ｚは、それぞれ独立に、直接結合又は炭素原子数１〜６のアルキレン基を表し、＊は結合手を表す。）
【００５１】
上記炭素原子数１〜６のアルキル基としては、炭素原子数１〜３０のアルキル基として上記で例示したものの中の、炭素原子数１〜６のものが挙げられる。
【００５２】
上記炭素原子数１〜６のアルキレン基としては、例えば、メチレン、エチレン、プロピレン、ブチレン、ペンチレン、ヘキシレン等が挙げられる。
【００５３】
上記式（Ｉα）、（Ｉβ）、（Ｉγ）及び（Ｉδ）中のＹ１、Ｙ２、Ｙ３及びＹ４で表される炭素原子数１〜３０の２価の炭化水素基としては、上述の炭素原子数１〜３０の炭化水素基から水素原子１つを取り除いた２価の基が挙げられる。
【００５４】
上記式（Ｉα）、（Ｉβ）、（Ｉγ）及び（Ｉδ）中のＹ１、Ｙ２、Ｙ３及びＹ４で表される２価の複素環基、並びに群Ｉ及びＩＩ中の２価の複素環基としては、上述した複素環基から水素原子１つを取り除いた２価の基が挙げられる。
【００５５】
本発明の重合体は、上記式（Ｉα）、（Ｉβ）、（Ｉγ）及び（Ｉδ）で表される構成単位の中でも、（Ｉα）で表される構成単位、（Ｉβ）で表される構成単位、及び（Ｉγ）で表される構成単位からなる群から選択される少なくとも１種を含有すことが好ましい。重合体が光分解性に一層優れたものとなるからである。本発明の重合体は、（Ｉα）で表される構成単位又は（Ｉβ）で表される構成単位を有することがより好ましく、（Ｉα）で表される構成単位を有することが更に好ましい。重合体の製造が容易となり、且つ重合体が保存安定性に優れたものとなるためである。
【００５６】
本発明の重合体が式（Ｉα）で表される構成単位を有する場合、該式（Ｉα）中のＲ１で表される基が水素原子であると、保存安定性に優れた重合体が得られるため好ましい。式（Ｉα）中のＲ１で表される基がメチル基であると、重合体が光分解した後の光分解樹脂及び組成物が着色が少ないものとなることから好ましい。
上記式（Ｉα）中のＲ２〜Ｒ４で表される基は、それぞれ独立に、水素原子；フッ素；トリフルオロメチル基等のパーフルオロアルキル基；メチレン基の一つ以上が−Ｏ−で置き換えられた炭素原子数１〜４のアルキル基；又はニトリル基であることが好ましく、水素原子、炭素原子数１〜４のアルコキシ基又はトリフルオロメトキシ基等のパーフルオロアルコキシ基であることがより好ましく、水素原子又は炭素原子数１〜４のアルコキシ基であることが更に好ましい。重合体の製造が容易となり、且つ重合体の保存安定性が優れたものとなるためである。
上記式（Ｉα）中のＸ１で表される基が単結合である場合、重合体の保存安定性が優れたものとなることから好ましい。上記式（Ｉα）中のＸ１で表される基がメチレン基である場合、重合体の光分解後の光分解樹脂及び組成物の着色が少ないことから好ましい。
上記式（Ｉα）中のＹ１で表される基は、重合体の安定性が高くなり、且つ重合体が特定の光による光分解性が優れたものとなることから、−Ｏ−、−Ｏ−ＣＯ−、−ＣＯ−Ｏ−、−（ＣＨ２）ｎ−Ｏ−又は−Ｏ−（ＣＨ２）ｎ−Ｏ−であることが好ましく、−Ｏ−ＣＯ−又は−ＣＯ−Ｏ−であることがより好ましい。ｎは１〜１２の整数を表す。
【００５７】
本発明の重合体が式（Ｉβ）で表される構成単位を有する場合、該式（Ｉβ）中のＲ５で表される基が水素原子であると、重合体の保存安定性が優れたものとなるため好ましい。上記式（Ｉβ）中のＲ５で表される基がメチル基である場合、重合体の光分解後の光分解樹脂及び組成物の着色が少ないことから好ましい。
上記式（Ｉβ）中のＲ６〜Ｒ８で表される基は、それぞれ独立に、水素原子；フッ素；トリフルオロメチル基等のパーフルオロアルキル基；メチレン基の一つ以上が−Ｏ−で置き換えられた炭素原子数１〜４のアルキル基；又はニトリル基であることが好ましく、水素原子、炭素原子数１〜４のアルコキシ基又はトリフルオロメトキシ基等のパーフルオロアルコキシ基であることがより好ましく、水素原子又は炭素原子数１〜４のアルコキシ基であることが更に好ましい。重合体の製造が容易となり、且つ重合体の保存安定性が優れたものとなるためである。本発明の重合体はＲ７が炭素原子数１〜４のアルコキシ基であることが好ましい。
上記式（Ｉβ）中のＸ２で表される基が単結合である場合、重合体が保存安定性に優れたものとなることから好ましい。上記式（Ｉβ）中のＸ２で表される基がメチレン基である場合、重合体の光分解後の光分解樹脂及び組成物の着色が少ないことから好ましい。
上記式（Ｉα）中のＹ２で表される基は、重合体の安定性が高くなり、且つ重合体が特定の光による光分解性が優れたものとなることから、−Ｏ−、−Ｏ−ＣＯ−、−ＣＯ−Ｏ−、−（ＣＨ２）ｎ−Ｏ−又は−Ｏ−（ＣＨ２）ｎ−Ｏ−であることが好ましく、−Ｏ−ＣＯ−又は−ＣＯ−Ｏ−であることがより好ましい。ｎは１〜１２の整数を表す。
【００５８】
本発明の重合体が式（Ｉγ）で表される構成単位を有する場合、該式（Ｉγ）中のＲ９で表される基が水素原子であると、重合体が保存安定性に優れたものとなるため好ましい。上記式（Ｉγ）中のＲ９で表される基がメチル基であると、重合体の光分解後の光分解樹脂及び組成物の着色が少ないことから好ましい。
上記式（Ｉδ）中のＲ１０〜Ｒ１２で表される基は、それぞれ独立に、水素原子；フッ素；トリフルオロメチル基等のパーフルオロアルキル基；メチレン基の一つ以上が−Ｏ−で置き換えられた炭素原子数１〜４のアルキル基；又はニトリル基であることが好ましく、水素原子、炭素原子数１〜４のアルコキシ基又はトリフルオロメトキシ基等のパーフルオロアルコキシ基であることがより好ましく、水素原子又は炭素原子数１〜４のアルコキシ基であることが更に好ましい。重合体の製造が容易となり、且つ重合体の保存安定性が優れたものとなるためである。
上記式（Ｉγ）中のＸ３で表される基が単結合である場合、重合体が保存安定性に優れたものとなることから好ましい。上記式（Ｉγ）中のＸ３で表される基がメチレン基であると、重合体の光分解後の光分解樹脂及び組成物の着色が少ないことから好ましい。
上記式（Ｉα）中のＹ３で表される基は、重合体の安定性が高くなり、且つ重合体が特定の光による光分解性が優れたものとなることから、−Ｏ−、−Ｏ−ＣＯ−、−ＣＯ−Ｏ−、−（ＣＨ２）ｎ−Ｏ−又は−Ｏ−（ＣＨ２）ｎ−Ｏ−であることが好ましく、−Ｏ−ＣＯ−又は−ＣＯ−Ｏ−であることがより好ましい。ｎは１〜１２の整数を表す。
【００５９】
本発明の重合体が式（Ｉδ）で表される構成単位を有する場合、該式（Ｉδ）中のＲ１３〜Ｒ１８で表される基は、それぞれ独立に、水素原子；フッ素；トリフルオロメチル基等のパーフルオロアルキル基；メチレン基の一つ以上が−Ｏ−で置き換えられた炭素原子数１〜４のアルキル基；又はニトリル基であることが好ましく、水素原子、炭素原子数１〜４のアルコキシ基又はトリフルオロメトキシ基等のパーフルオロアルコキシ基であることがより好ましく、水素原子又は炭素原子数１〜４のアルコキシ基であることが更に好ましいく、水素原子であることが特に好ましい。重合体の製造が容易となり、且つ重合体の保存安定性が優れたものとなるためである。
上記式（Ｉδ）中のＹ４で表される基は、重合体の安定性が高くなり、且つ重合体が特定の光による光分解性が優れたものとなることから、−Ｏ−、−Ｏ−ＣＯ−、−ＣＯ−Ｏ−、−（ＣＨ２）ｎ−Ｏ−又は−Ｏ−（ＣＨ２）ｎ−Ｏ−であることが好ましく、−Ｏ−ＣＯ−又は−ＣＯ−Ｏ−であることがより好ましい。ｎは１〜１２の整数を表す。
【００６０】
本発明の重合体における上記式（Ｉα）、（Ｉβ）、（Ｉγ）及び（Ｉδ）で表される構成単位の合計割合は２０〜９０質量％であることが好ましい。
【００６１】
本発明の重合体は、上記式（ＩＩα）で表される構成単位、上記式（ＩＩβ）で表される構成単位及び上記式（ＩＩγ）で表される構成単位からなる群より選ばれる１種以上の構成単位を有する。かかる構成単位と、前述した式（Ｉα）、（Ｉβ）、（Ｉγ）及び（Ｉδ）から選ばれる構成単位を有することで、本発明の重合体は、特定の光に対する分解性が高くなるという有利な効果を奏する。
【００６２】
上記式（ＩＩα）、（ＩＩβ）及び（ＩＩγ）中のＲ２５１、Ｒ２５２及びＲ２５３で表される炭素原子数１〜３０の炭化水素基については、上述した炭素原子数１〜３０の炭化水素基と同様の説明が適用される。
【００６３】
上記式（ＩＩα）、（ＩＩβ）及び（ＩＩγ）中のＺ１、Ｚ２及びＺ３で表される炭素原子数１〜３０の２価の炭化水素基については、上述した炭素原子数１〜３０の２価の炭化水素基と同様の説明が適用される。
上記式（ＩＩα）、（ＩＩβ）及び（ＩＩγ）中のＺ１、Ｚ２及びＺ３で表される２価の複素環基、並びに群ＩＩＩ中の２価の複素環基ついては、上述した２価の複素環基と同様の説明が適用される。
Ｚ１、Ｚ２及びＺ３で表される基を置換する場合があるハロゲン原子、複素環基及び炭素原子数１〜３０の炭化水素基については、上述したハロゲン原子、複素環基及び炭素原子数１〜３０の炭化水素基と同様の説明が適用される。
【００６４】
上記式（ＩＩα）、（ＩＩβ）及び（ＩＩγ）で表される構成単位の中でも、式（ＩＩα）又は（ＩＩβ）で表される構成単位を有する重合体は、製造が容易であり、且つ保存安定性に優れものとなることから好ましい。
【００６５】
本発明の重合体が上記式（ＩＩα）で表される構成単位を有する場合、該式（ＩＩα）中のＸ１１で表される基は−Ｓ−であることが好ましい。重合体の溶媒溶解性及び加工性が優れたものになるからである。
上記式（ＩＩα）中のＺ１で表される基は、重合体の光分解前後の物性変化（溶媒溶解性、融点等）が大きくなることから、炭素原子数１〜３０の炭化水素基又は該炭化水素基のメチレン基１つ又は２つ以上が−Ｏ−、−ＯＣＯ−、−ＣＯＯ―、−Ｓ−又は−Ｏ−ＣＯ−Ｏ−で置換された基が好ましく、炭素原子数１〜１０の炭化水素基又は該炭化水素基のメチレン基１つ又は２つ以上が−Ｏ−、−ＯＣＯ−、−ＣＯＯ―、−Ｓ−又は−Ｏ−ＣＯ−Ｏ−で置換された基がより好ましく、炭素原子数１〜１０の炭化水素基のメチレン基１つが−Ｓ−で置換された基がより好ましい。該炭素原子数１〜１０の炭化水素基は、炭素原子数１〜１０のアルキレン基又は炭素原子数７〜１０のフェニルアルキレン基であることが好ましい。炭素原子数１〜１０のアルキレン基は直鎖であることが好ましい。炭素原子数１〜３０の炭化水素基のメチレン基１つ又は２つ以上が−Ｏ−、−ＯＣＯ−、−ＣＯＯ―、−Ｓ−又は−Ｏ−ＣＯ−Ｏ−で置換された基は、炭化水素基の末端のメチレン基が−Ｏ−、−ＯＣＯ−、−ＣＯＯ―、−Ｓ−又は−Ｏ−ＣＯ−Ｏ−で置換されたものであることが好ましい。
上記式（ＩＩα）中のＲ２１で表される基は、重合体調製時の反応性に優れることから、水素原子が好ましい。
【００６６】
本発明の重合体が上記式（ＩＩβ）で表される構成単位を有する場合、該式（ＩＩβ）中のＸ１２は−Ｓ−であることが好ましい。重合体の溶媒溶解性及び加工性が優れたものになるからである。
上記式（ＩＩβ）中のＺ２で表される基は、重合体の光分解前後の物性変化（溶媒溶解性、融点等）が大きくなることから、炭素原子数１〜３０の炭化水素基又は該炭化水素基のメチレン基１つ又は２つ以上が−Ｏ−、−ＯＣＯ−、−ＣＯＯ―、−Ｓ−又は−Ｏ−ＣＯ−Ｏ−で置換された基が好ましく、炭素原子数１〜１０の炭化水素基又は該炭化水素基のメチレン基１つ又は２つ以上が−Ｏ−、−ＯＣＯ−、−ＣＯＯ―、−Ｓ−又は−Ｏ−ＣＯ−Ｏ−で置換された基がより好ましく、炭素原子数１〜１０の炭化水素基のメチレン基１つが−Ｓ−で置換された基がより好ましい。該炭素原子数１〜１０の炭化水素基は、炭素原子数１〜１０のアルキレン基又は炭素原子数７〜１０のフェニルアルキレン基であることが好ましい。炭素原子数１〜１０のアルキレン基は直鎖であることが好ましい。炭素原子数１〜３０の炭化水素基のメチレン基１つ又は２つ以上が−Ｏ−、−ＯＣＯ−、−ＣＯＯ―、−Ｓ−又は−Ｏ−ＣＯ−Ｏ−で置換された基は、炭化水素基の末端のメチレン基が−Ｏ−、−ＯＣＯ−、−ＣＯＯ―、−Ｓ−又は−Ｏ−ＣＯ−Ｏ−で置換されたものであることが好ましい。
上記式（ＩＩβ）中のＲ２２で表される基は、重合体調製時の反応性に優れることから、水素原子が好ましい。
【００６７】
本発明の重合体が上記式（ＩＩγ）で表される構成単位を有する場合、該式（ＩＩγ）中のＸ１３は−Ｓ−であることが好ましい。重合体の溶媒溶解性及び加工性が優れたものになるからである。
上記式（ＩＩγ）中のＺ３で表される基は、重合体の光分解前後の物性変化（溶媒溶解性、融点等）が大きくなることから、炭素原子数１〜３０の炭化水素基又は該炭化水素基のメチレン基１つ又は２つ以上が−Ｏ−、−ＯＣＯ−、−ＣＯＯ―、−Ｓ−又は−Ｏ−ＣＯ−Ｏ−で置換された基が好ましく、炭素原子数１〜１０の炭化水素基又は該炭化水素基のメチレン基１つ又は２つ以上が−Ｏ−、−ＯＣＯ−、−ＣＯＯ―、−Ｓ−又は−Ｏ−ＣＯ−Ｏ−で置換された基がより好ましく、炭素原子数１〜１０の炭化水素基のメチレン基１つが−Ｓ−で置換された基がより好ましい。該炭素原子数１〜１０の炭化水素基は、炭素原子数１〜１０のアルキレン基又は炭素原子数７〜１０のフェニルアルキレン基であることが好ましい。炭素原子数１〜１０のアルキレン基は直鎖であることが好ましい。炭素原子数１〜３０の炭化水素基のメチレン基１つ又は２つ以上が−Ｏ−、−ＯＣＯ−、−ＣＯＯ―、−Ｓ−又は−Ｏ−ＣＯ−Ｏ−で置換された基は、炭化水素基の末端のメチレン基が−Ｏ−、−ＯＣＯ−、−ＣＯＯ―、−Ｓ−又は−Ｏ−ＣＯ−Ｏ−で置換されたものであることが好ましい。
上記式（ＩＩγ）中のＲ２３で表される基は、重合体調製時の反応性に優れることから、水素原子が好ましい。
【００６８】
本発明の重合体における上記式（ＩＩα）、（ＩＩβ）及び（ＩＩγ）で表される構成単位の合計割合は、特に制限はないが、１０〜８０質量％であることが、重合体が常温、可視光域下で保存安定性に優れるものとなることから好ましい。
【００６９】
本発明の重合体は、その主鎖に上記式（Ｉα）、（Ｉβ）又は（Ｉγ）で表される構成単位を有することが、光分解により効率よく重合体の分子量が低下することから好ましい。
【００７０】
本発明の重合体は、重量平均分子量が１，０００〜５００，０００であることが、光分解前後で溶媒溶解性、融点、力学的強度などの性状が大きく変化することから好ましく、作業性の点から、５，０００〜１００，０００のものが特に好ましい。
【００７１】
本発明の重合体は、その多分散度［重量平均分子量（Ｍｗ）／数平均分子量（Ｍｎ）］が１〜２．５であることが好ましく、特に１〜２．０がより好ましい。重合体の光分解性をコントロールしやすくなるためである。
【００７２】
重合体の数平均分子量及び重量平均分子量は、ゲル・パーミエーション・クロマトグラフィー（ＧＰＣ）により、標準ポリスチレン換算値として求めることができる。
上記数平均分子量Ｍｎ及び重量平均分子量Ｍｗは、例えば、日本分光（株）製のＧＰＣ（ＬＣ−２０００ｐｌｕｓシリーズ）を用い、溶出溶剤をテトラヒドロフランとし、校正曲線用ポリスチレンスタンダードをＭｗ１１１００００、７０７０００、３９７０００、１８９０００、９８９００、３７２００、１３７００、９４９０、５４３０、３１２０、１０１０、５８９（東ソー（株）社製  ＴＳＫｇｅｌ標準ポリスチレン）とし、測定カラムをＫＦ−８０４、ＫＦ−８０３、ＫＦ−８０２（昭和電工（株）製）として測定して得ることができる。
また、測定温度は４０℃とすることができ、流速は１．０ｍＬ／分とすることができる。
【００７３】
本発明の重合体は、その製造方法は限定されないが、例えば、ｏ−ニトロベンジル基又はクマリンを有する２官能ジ（メタ）アクリレートと２官能ジチオール化合物又はモノマーとしてカリウムｔｅｒｔ−ブトキシドなどの塩基活性種存在下で、攪拌することにより製造することができる。
【００７４】
＜光分解樹脂＞
本発明の重合体は、光分解性に優れることから光分解樹脂として有用である。光分解樹脂とは、可視光線、紫外線、Ｘ線、電子線、高周波のような活性エネルギー線により、容易に分解する重合体を意味する。保存安定性が悪いことから可視光線のみで分解する重合体は好ましくなく、取扱いの容易さから紫外線で分解する光分解樹脂が好ましい。
【００７５】
本発明の分解樹脂は、重合体が式（Ｉα）、（Ｉβ）、（Ｉγ）及び（Ｉδ）から選ばれる構成単位と、式（ＩＩα）、（ＩＩβ）及び（ＩＩγ）から選ばれる構成単位とを有することによって、様々な活性エネルギー線により容易に分解するものとなる。
【００７６】
光分解樹脂を紫外線によって分解する場合、好ましい照射量は０．１〜１００Ｊ／ｃｍ２であり、更に好ましくは０．５〜１０Ｊ／ｃｍ２である。上記の照射量において分解する光分解樹脂は、保存安定性と光分解性のバランスがよく幅広い用途で使用できる。
【００７７】
＜組成物＞
本発明の組成物は、上記重合体を含有すればよく、組成物における重合体の含有量に特に制限はない。本発明の組成物における重合体の含有量は、組成物中に含まれる重量平均分子量が１，０００以上の成分１００質量部中に５０質量部以上含有する組成物は光分解性に優れることから好ましい。
【００７８】
また、本発明の組成物には、必要に応じて、重合性化合物、重合開始剤、着色剤、無機化合物、潜在性添加剤、有機重合体、連鎖移動剤、増感剤、界面活性剤、シランカプリング剤、メラミン化合物、熱重合抑制剤；可塑剤；接着促進剤；充填剤；消泡剤；レベリング剤；表面調整剤；酸化防止剤；紫外線吸収剤；分散助剤；凝集防止剤；触媒；効果促進剤；架橋剤；増粘剤等の慣用の添加物を加えることができる。
【００７９】
本発明の組成物の用途は、光易解体性接着剤、パターン形成剤、光潜在性触媒、記録媒体、液晶表示装置、配線基板、インク組成物、防塵膜など多岐にわたるが、本発明の組成物の用途としては、光易解体性接着剤、パターン形成剤、光潜在性触媒が特に好ましい。
【００８０】
＜光易解体性接着剤＞
上記光易解体性接着剤は本発明の重合体を含有するものである。光易解体性接着剤を用いることで、一度接着させた２種の部材の光易解体性接着剤層に特定の活性エネルギー線を照射することにより、接着剤が分解することで２種の部材を分離できる。光を照射する操作が容易なことから、紫外線によって分解する光易解体性接着剤が好ましい。また、光を透過することから２種の部材のうち１つ以上が透明な被接着部材の接着に用いることが特に好ましい。
光易解体性接着剤には、本発明の組成物と同様の添加物を適宜加えることができる。
【００８１】
＜パターン形成剤＞
本発明のパターン形成剤は、本発明の重合体を含有するものである。本発明のパターン形成剤は、フォトリソ性を有するものであり、具体的には、マスクを介して光照射した後、現像液を用いて現像することにより、幅１，０００μｍ以下のパターンを±１０％以内の精度で再現よく形成できる。本発明のパターン形成剤は、例えば各種電子デバイスのパターン形成に有用である。本発明のパターン形成剤を用いることで、従来の酸発生剤を使用する手法に比べ、酸又は酸発生剤がパターン部に残存しないというメリットがある。光を照射する操作が容易なことから、紫外線によって分解するパターン形成剤が好ましい。パターン形成剤には、本発明の組成物と同様の添加物を適宜加えることができる。
【００８２】
＜光潜在性触媒＞
本発明の光潜在性触媒は本発明の重合体及び活性種を含有するものである。光潜在性触媒とは、特定の活性エネルギー線を照射することにより、酸や塩基などの活性種を提供できる触媒である。本発明の光潜在性触媒は、活性種を本発明の重合体、本発明の光分解樹脂又は本発明の組成物に包含しており、特定の活性エネルギー線を照射することにより、光分解樹脂が分解し、内包されていた活性種が系内に溶出することで、重合反応などを起こすことができる。従来の光重合開始剤などと比較して、より活性の高い活性種を内包させることができることから、光分解樹脂が光分解後に瞬時に重合する性能を有しながら、保存時は安定性に優れた組成物を形成できるというメリットがある。
【００８３】
光潜在性触媒に使用する光分解樹脂としては、常温（２５℃）常圧（大気圧）で固体のものを特に制限なく用いることができ、活性種を内包する組成物に対して溶解性が少ないことから、その重量平均分子量が３，０００〜５００，０００のものが好ましく、作業性の点から、５，０００〜１００，０００のものが特に好ましい。
【００８４】
光分解性触媒の製造方法としては、特に限定されないが、光分解樹脂と活性種を混練する方法や、活性種を光分解樹脂でコーティングしたカプセルを形成する方法などが挙げられる。
【００８５】
＜光分解樹脂の分解物の製造方法＞
本発明の光分解樹脂の分解物の製造方法について説明する。本発明の光分解樹脂又は本発明の組成物は、これらに対して活性エネルギー線を照射することによって分解され、より低分子の分解物を生成することができる。活性エネルギー線は、本発明の光分解樹脂又は本発明の組成物に対して直接照射してもよく、或いは基材などの透明材料を介して照射しても構わない。活性エネルギー線としては、取扱いの容易さから紫外線が好ましい。
【実施例】
【００８６】
以下に本発明を実施例により説明するが、本発明はこれらの実施例に何らの制限を受けるものではない。
【００８７】
＜中間体Ｍ−１の合成＞
還流管付反応フラスコに、４−（ヒドロキシメチル）−２−メトキシ−５−ニトロフェノールを９．４ｇ（０．０４７ｍｏｌ）、トリエチルアミンを１４ｇ（０．１４ｍｏｌ）及びＴＨＦを１９０ｇ量り取り、溶液を調製した。この溶液を５℃まで冷却し、アクリル酸クロリド１３ｇ（０．１４ｍｏｌ）及びＴＨＦ２９ｇからなる溶液を滴下ロートを用いて１時間かけて滴下した。滴下中、溶液の温度を１０℃以下に保った。溶液を滴下した溶液を室温（２５℃）まで昇温し、３時間攪拌を行い、反応液を得た。反応終了後、反応液中の析出物をろ過し、濾液の溶媒を減圧留去した。残渣を酢酸エチル１４６ｇに溶解し、水１１６ｇを用いて２回洗浄した。有機層の溶媒を減圧留去し固形分濃度を３０％に調節した後、固形分の５倍重量のｎ−ヘキサンを室温下で加えた。室温で１時間攪拌を続けた後、ろ過により固体を回収し、乾燥させ目的物である下記のＭ−１を薄黄色粉体の性状で８．０ｇ（収率５５％）得た。得られたＭ−１の同定データ（１Ｈ−ＮＭＲ）は下記のとおりである。
［４００ＭＨｚ，ＣＤＣｌ３］：８．０２（ｓ，１Ｈ，Ａｒ−Ｈ），７．１４（ｓ，１Ｈ，Ａｒ−Ｈ），６．６５（ｄｄ，１Ｈ，−ＣＨ−ＣＨ２），６．５２（ｄｄ，１Ｈ，−ＣＨ−ＣＨ２），６．２−６．４（ｍ，２Ｈ，−ＣＨ−ＣＨ２），６．０８（ｄｄ，１Ｈ，−ＣＨ−ＣＨ２），５．９５（ｄｄ，１Ｈ，−ＣＨ−ＣＨ２），５．６７（ｓ，２Ｈ，−ＣＨ２−Ｏ−），３．９３（ｓ，３Ｈ，ＯＭｅ）
【００８８】
【化９】
2020172598.tif 000010
【００８９】
＜中間体Ｍ−２の合成＞
還流管付反応フラスコに、７−ヒドロキシ−４−（ヒドロキシメチル）−２Ｈ−クロメン−２−オンを１．３ｇ（６．７ｍｍｏｌ）、トリエチルアミンを２．１ｇ（２１ｍｍｏｌ）及びＴＨＦを２６ｇを量り取り、溶液を調製した。この溶液を５℃まで冷却し、アクリル酸クロリド１．８ｇ（２０ｍｍｏｌ）及びＴＨＦ３．７ｇからなる溶液を滴下ロートを用いて１時間かけて滴下した。滴下中、溶液の温度を１０℃以下に保った。溶液を滴下した溶液を室温（２５℃）まで昇温して１時間攪拌し、その後昇温して３時間還流し、反応液を得た。反応終了後、反応液中の析出物をろ過し、濾液の溶媒を減圧留去した。残渣を塩化メチレン２０ｇに溶解し、水１０ｇを用いて２回洗浄した。有機層の溶媒を減圧留去することで固化させ、酢酸エチルでかけ洗った後、乾燥させ目的物である下記のＭ２を薄橙色粉体の性状で０．８８ｇ（収率４４％）得た。得られたＭ−２の同定データ（１Ｈ−ＮＭＲ）は下記のとおりである。
［４００ＭＨｚ，ＤＭＳＯ−ｄ６］：７．８４（ｄ，１Ｈ，Ａｒ−Ｈ），７．４２（ｄ，１Ｈ，Ａｒ−Ｈ），７．２−７．３（ｍ，１Ｈ，Ａｒ−Ｈ），６．５−６．７（ｍ，１Ｈ，Ａｒ−Ｈ），６．０−６．５（ｍ，６Ｈ，ｏｌｅｆｉｎ），５．５１（ｓ，２Ｈ，−ＣＨ２−Ａｒ）
【００９０】
【化１０】
2020172598.tif 000011
【００９１】
実施例１
＜重合体Ｅ−１の合成＞
還流管付反応フラスコに４−（アクリロイルオキシ）−５−メトキシ−２−ニトロベンジルアクリレートを６．０ｇ（２０ｍｍｏｌ）、１，１０−デカンジチオールを４．０ｇ（１９ｍｍｏｌ）量り取り、６０ｇのＤＭＦに溶解させ、溶液を調製した。この溶液にカリウムｔｅｒｔ−ブトキシドを０．０３３ｇ（０．３０ｍｍｏｌ）添加し、５０℃まで昇温して５時間攪拌し、反応液を得た。反応終了後、反応液に塩化メチレンを１２０ｇ加え、水を１２０ｇ用いて３回洗浄した。有機層の溶媒を減圧留去後、残渣を５℃に冷却し、メタノールを２０ｇ加えることで固体化させて固体を得た。この固体をメタノールでかけ洗いながらろ過を行い、残留物を乾燥させ、目的の重合体であるＥ−１を淡黄色固体の性状で１．０ｇ得た。Ｅ−１は下記の構成単位を有するものであった。ＧＰＣ測定によってＥ−１の分子量を算出したところ、Ｍｗ＝６２７１（Ｍｗ／Ｍｎ＝１．５４）であった。１Ｈ−ＮＭＲによって、Ｅ−１が式（Ｉβ）で表される構成単位、及び式（ＩＩα）で表される構成単位を有するものであることが確認された。Ｅ−１における式（Ｉβ）で表される構成単位の割合は、３７質量％であった。
【００９２】
【化１１】
2020172598.tif 000012
【００９３】
実施例２
＜重合体Ｅ−２の合成＞
・Ｅ−２
還流管付反応フラスコに、４−（アクリロイルオキシ）−５−メトキシ−２−ニトロベンジルアクリレートを２．０ｇ（６．５ｍｍｏｌ）、１，６−ヘキサンジチオールを１．０ｇ（６．７ｍｍｏｌ）量り取り、２０ｇのＤＭＦに溶解させ、溶液を調製した。この溶液にカリウムｔｅｒｔ−ブトキシドを０．０１２ｇ（０．１０ｍｍｏｌ）を添加し、４０℃まで昇温してで２．５時間攪拌し、反応液を得た。この反応液を濃縮後、その残渣に水を１０ｇ加え、沈殿物を回収した。次いで、沈殿物を乾燥し、目的の重合体であるＥ−２を黄色粘性液体の性状で２．６ｇ得た。Ｅ−２は下記の構成単位を有するものであった。ＧＰＣ測定によってＥ−２の分子量を算出したところ、Ｍｗ＝４９２６（Ｍｗ／Ｍｎ＝１．８９）であった。１Ｈ−ＮＭＲによって、Ｅ−２が式（Ｉβ）で表される構成単位、及び式（ＩＩα）で表される構成単位を有するものであることが確認された。Ｅ−２における式（Ｉβ）で表される構成単位の割合は４１質量％であった。
【００９４】
【化１２】
2020172598.tif 000013
【００９５】
実施例３
＜重合体Ｅ−３の合成＞
還流管付反応フラスコに、４−（アクリロイルオキシ）−５−メトキシ−２−ニトロベンジルアクリレートを１．８ｇ（５．９ｍｍｏｌ）、１，４−ベンゼンジメタンチオールを１．０ｇ（５．９ｍｍｏｌ）量り取り、１９ｇのＤＭＦに溶解させ、溶液を調製した。この溶液にカリウムｔｅｒｔ−ブトキシドを０．０１０ｇ（０．０８８ｍｍｏｌ）を添加し、室温（２５℃）で１時間攪拌した後、更に５５℃まで昇温して更に６時間攪拌し、反応液を得た。反応液を濃縮後、塩化メチレンを２８ｇ加え、水１４ｇで２回洗浄した。有機層の溶媒を減圧留去後、その残渣をアセトン５．６ｇで溶解し、メタノールを２８ｇ滴下して沈殿物を回収した。次いで、沈殿物を乾燥し、目的の重合体であるＥ−３を黄色粘性液体の性状で０．４２ｇ得た。Ｅ−３は下記の構成単位を有するものであった。ＧＰＣ測定によってＥ−３の分子量を算出したところ、Ｍｗ＝６５８３（Ｍｗ／Ｍｎ＝１．３３）であった。１Ｈ−ＮＭＲによって、Ｅ−３が式（Ｉβ）で表される構成単位、及び式（ＩＩα）で表される構成単位を有するものであることが確認された。Ｅ−３における式（Ｉβ）で表される構成単位の割合は３９質量％であった。
【００９６】
【化１３】
2020172598.tif 000014
【００９７】
実施例４
＜重合体Ｅ−４の合成＞
還流管付反応フラスコに（７−（アクリロイルオキシ）−２−オキソ−２Ｈ−クロメン−４−イル）メチルアクリレートを０．６７ｇ（２．２ｍｍｏｌ）、１，６−ヘキサンジチオールを０．３４ｇ（２．３ｍｍｏｌ）量り取り、６．７ｇのＤＭＦに溶解させ、溶液を調製した。この溶液にカリウムｔｅｒｔ−ブトキシドを０．００３７ｇ（０．０３３ｍｍｏｌ）添加し、室温（２５℃）で１時間攪拌した後、５５℃まで昇温して更に５時間攪拌し、反応液を得た。反応液を濃縮後、塩化メチレンを１０ｇ加え、水を１０ｇ用いて２回洗浄した。有機層の溶媒を減圧留去後、残留物を乾燥させ目的の重合体Ｅ−４を褐色粘性液体の性状で０．８０ｇ得た。Ｅ−４は下記の構成単位を有するものであった。ＧＰＣ測定によってＥ−４の分子量を算出したところ、Ｍｗ＝４１４０（Ｍｗ／Ｍｎ＝１．９３）であった。１Ｈ−ＮＭＲによって、Ｅ−４が式（Ｉβ）で表される構成単位、及び式（ＩＩα）で表される構成単位を有するものであることが確認された。Ｅ−４における式（Ｉβ）で表される構成単位の割合は５２質量％であった。
【００９８】
【化１４】
2020172598.tif 000015
【００９９】
実施例５
＜重合体Ｅ−５の合成＞
還流管付反応フラスコに、４−（アクリロイルオキシ）−５−メトキシ−２−ニトロベンジルアクリレートを０．４９ｇ（１．６ｍｍｏｌ）、２−メチル−１，４−フェニレン＝ビス（４−（（４−アクリロイルオキシブトキシ）カルボニルオキシ）ベンゾアート）を０．２８ｇ（０．４ｍｍｏｌ）、１，１０−デカンジチオールを０．４３ｇ（２．１ｍｍｏｌ）を量り取り、１０ｇのＤＭＦに溶解させ、溶液を調製した。この溶液にカリウムｔｅｒｔ−ブトキシドを０．００３６ｇ（０．０３ｍｍｏｌ）添加し、３０〜３５℃で７時間攪拌し、反応液を得た。反応終了後、反応液に塩化メチレンを３０ｇ加え、水３０ｇで３回洗浄した。有機層の溶媒を減圧留去後、メタノール２０ｇを加えた際析出した粘稠物を分離し、該粘稠物をメタノール２０ｇで洗浄し、ろ過後乾燥させ、目的の重合体であるＥ−５を黄色粘稠体で１．０ｇ得た。Ｅ−５は下記の構成単位を有するものであった。
ＧＰＣ測定によってＥ−５の分子量を算出したところ、Ｍｗ＝３４２０（Ｍｗ／Ｍｎ＝１．６８）であった。１Ｈ−ＮＭＲによって、Ｅ−５が式（Ｉδ）で表される構成単位、及び式（ＩＩα）で表される構成単位を有するものであることが確認された。Ｅ−５における式（Ｉδ）で表される構成単位の割合は２６質量％であった。
【０１００】
【化１５】
2020172598.tif 000016
【０１０１】
実施例６
＜重合体Ｅ−６の合成＞
還流管付反応フラスコに、４−（アクリロイルオキシ）−５−メトキシ−２−ニトロベンジルアクリレートを０．４９ｇ（１．６ｍｍｏｌ）、トリシクロデカンジメタノールジアクリレート（Ａ−ＤＣＰ、新中村化学工業（株）製）を０．１２ｇ（０．４ｍｍｏｌ）、１，１０−デカンジチオールを０．４３ｇ（２．１ｍｍｏｌ）量り取り、６ｇのＤＭＦに溶解させ、溶液を調製した。この溶液にカリウムｔｅｒｔ−ブトキシドを０．００３６ｇ（０．０３ｍｍｏｌ）を添加し、３０〜３５℃で７時間攪拌し、反応液を得た。反応終了後、反応液に塩化メチレンを３０ｇ加え、水３０ｇで３回洗浄した。有機層の溶媒を減圧留去後、メタノール２０ｇを加えた際に析出した粘稠物を分離し、該粘稠物をメタノール２０ｇで洗浄し、ろ過後、乾燥させ、目的の重合体であるＥ−６を褐色粘稠体で０．２８ｇ得た。Ｅ−６は下記の構成単位を有するものであった。ＧＰＣ測定によってＥ−６の分子量を算出したところ、Ｍｗ＝４１７６（Ｍｗ／Ｍｎ＝１．６７）であった。１Ｈ−ＮＭＲによって、Ｅ−６が式（Ｉβ）で表される構成単位、及び式（ＩＩα）で表される構成単位を有するものであることが確認された。Ｅ−６における式（Ｉβ）で表される構成単位の割合は３０質量％であった。
【０１０２】
【化１６】
2020172598.tif 000017
【０１０３】
実施例７
＜重合体Ｅ−７の合成＞
還流管付反応フラスコに４−（アクリロイルオキシ）−５−メトキシ−２−ニトロベンジルアクリレートを０．４９ｇ（１．６ｍｍｏｌ）、ネオペンチルグリコールジメタクリレート（ＮＰＧ、新中村化学工業（株）製）を０．１０ｇ（０．４ｍｍｏｌ）、１，１０−デカンジチオールを０．４３ｇ（２．１ｍｍｏｌ）量り取り、６ｇのＤＭＦに溶解させて溶液を調製した。この溶液にカリウムｔｅｒｔ−ブトキシドを０．００３６ｇ（０．０３ｍｍｏｌ）添加し、３０〜３５℃で７時間攪拌し、反応液を得た。反応終了後、反応液に塩化メチレンを３０ｇ加え、水３０ｇで３回洗浄した。有機層の溶媒を減圧留去後、メタノール２０ｇを加えた際に析出した粘稠物を分離し、該粘稠物をメタノール２０ｇで洗浄し、ろ過後、乾燥させ、目的の重合体であるＥ−７を淡黄色粘稠体で０．６８ｇ得た。Ｅ−７は下記の構成単位を有するものであった。ＧＰＣ測定によってＥ−７の分子量を算出したところ、Ｍｗ＝４２０７（Ｍｗ／Ｍｎ＝１．６３）であった。１Ｈ−ＮＭＲによって、Ｅ−７が式（Ｉβ）で表される構成単位、及び式（ＩＩα）で表される構成単位を有するものであることが確認された。Ｅ−７における式（Ｉβ）で表される構成単位の割合は３０質量％であった。
【０１０４】
【化１７】
2020172598.tif 000018
【０１０５】
比較例１
＜重合体Ｒ−１の合成＞
還流管付反応フラスコにトリシクロデカンジメタノールジアクリレート（Ａ−ＤＣＰ、新中村化学工業（株）製）を０．６１ｇ（２．０ｍｍｏｌ）、１，１０−デカンジチオールを０．４３ｇ（２．１ｍｍｏｌ）量り取り、６ｇのＤＭＦに溶解させ、溶液を調整した。この溶液にカリウムｔｅｒｔ−ブトキシドを０．００３６ｇ（０．０３ｍｍｏｌ）添加し、３０〜３５℃で７時間攪拌し、反応液を得た。反応終了後、反応液に塩化メチレンを３０ｇを加え、水３０ｇで３回洗浄した。有機層の溶媒を減圧留去後、メタノール２０ｇを加えた際に析出した粘稠物を分離し、該粘稠物を更にメタノール２０ｇで洗浄し、ろ過後、乾燥させ、重合体Ｒ−１を褐色粘稠体で０．６８ｇ得た。Ｒ−２は下記の構成単位を有するものであった。ＧＰＣ測定によって分子量を算出したところ、Ｍｗ＝７５４１（Ｍｗ／Ｍｎ＝２．７０）であった。
【０１０６】
【化１８】
2020172598.tif 000019
【０１０７】
（１）光照射時の分子量変化試験
重合体Ｅ−１〜Ｅ−７及び重合体Ｒ−１のクロロホルム溶液（濃度：１．０×１０−２ｍｏｌ／Ｌ）をそれぞれ調製した。調製した溶液に高圧水銀ランプ（２０ｍＷ／ｃｍ２（＠３６５ｎｍ））を使用して紫外線を１Ｊ／ｃｍ２又は１０Ｊ／ｃｍ２照射した。光照射後の重合体の重量平均分子量（Ｍｗ）をＧＰＣ測定によって算出し、下記の式に計算式に基づいて重合体のＭｗ残存率（％）を算出した。結果を下記の表１に示す。
Ｍｗ残存率（％）＝光照射後のＭｗ／光照射前のＭｗ×１００
【０１０８】
【表１】
2020172598.tif 000020
【０１０９】
表１から明らかなように、実施例１〜７の重合体Ｅ−１〜Ｅ−７は光照射によって分子量が著しく小さくなった。これに対し、比較例１の重合体Ｒ−１の分子量はほとんど変化しなかった。このことから、本発明の重合体は光により分解し、分子量が変化するものであることが明らかとなった。また、実施例１〜７の重合体Ｅ−１〜Ｅ−７は、低照射量でも分子量低下するものであった。これに対し、光分解基を導入していない比較例１の重合体Ｒ−１は、低照射量では分子量が変化しなかった。このことから、本発明の重合体は光に対する分解性が高いことも明らかとなった。
【０１１０】
（２）光照射による基板密着性変化試験
１００℃に加熱したガラス基板（コーニング製イーグルＸＧ）の一面に実施例１の重合体Ｅ−１を載せて、該重合体を溶融させた。重合体Ｅ−１が載せられたガラス基板の、重合体Ｅ−１が載せられた面にガラス基板を載置し評価用基板を作製した。評価基盤を目視で観察したところ、２枚のガラス基板は重合体Ｅ−１を介して接着していた。評価用基板に高圧水銀ランプ（２０ｍＷ／ｃｍ２（＠３６５ｎｍ））を使用し、紫外線を１０Ｊ／ｃｍ２照射した。光照射後の評価用基板を観察したところ、重合体の一部がガラス基板から乖離していた。このことから、実施例１の重合体は光照射により接着力が低下する材料であり、光易解体性接着剤として有用であることが明らかとなった。
【０１１１】
（３）薄膜評価試験
重合体Ｅ−１のクロロホルム溶液（濃度：１０質量％）を調製した。調製したクロロホルム溶液をガラス基板（コーニング製イーグルＸＧ）上に膜厚が約１μｍとなるようにスピンコーターを用いて塗工し、その後１００℃で１分加熱し、塗膜の乾燥を行なった。塗膜を室温（２５℃）まで冷却した後、冷却した塗膜にフォトマスク（ＬＩＮＥ／ＳＰＡＣＥ＝５０μｍ／５０μｍ）を介して３６５ｎｍの紫外線を照射した。照射には高圧水銀ランプ（２０ｍＷ／ｃｍ２（＠３６５ｎｍ））を用い、１０Ｊ／ｃｍ２照射した。次いで、ガラス基板を２３℃のアセトンに１分間浸漬した後、エアーガンでガラス基板に付着した溶媒を除去し、該ガラス基板を１００℃で１分乾燥した。乾燥後のガラス基板上のパターンをレーザー顕微鏡で観察したとこと、露光部の膜が現像され、未露光部の膜はそのままの状態でパターンが形成されていた。このことから、実施例１の重合体Ｅ−１は、露光部を現像液で除去する工程でパターンを作製する、ポジ型パターン形成材料として有用であることが明らかとなった。
【０１１２】
（４）光潜在性触媒試験
１）１．０ｇの重合体Ｅ−１と１．０ｇのｍ−キシリレンジアミンとをジクロロメタン５．０ｍＬに溶解させた。室温で１０分攪拌した後、減圧留去し、淡黄色不定形固体を得た。
２）組成物Ａの調製：  １）で調製した組成物と、５．０ｇのエポキシ樹脂組成物（ＥＰ−４１００Ｅ（（株）ＡＤＥＫＡ製  ビスフェノールＡ型エポキシ樹脂）とＥＤ−５２３Ｔ（（株）ＡＤＥＫＡ製  ネオペンチルグリコールジグリシジルエーテル）の６０／４０（質量比）混合物）とを混合した。
３）比較組成物Ｂの調製（比較例）：２）で使用したエポキシ樹脂組成物５．０ｇとｍ−キシリレンジアミン１．０ｇとを混合した。
４）結果：組成物ＡとＢを室温下で放置し、２４時間後の状態を確認したところ、組成物Ｂは固化し、流動性が消失していたが、組成物Ａは調製後と変わらず流動性を有しており、変化が確認できなかった。組成物Ａをガラス基板（コーニング製イーグルＸＧ）上に塗工し、高圧水銀ランプ（２０ｍＷ／ｃｍ２（＠３６５ｎｍ））を用い、紫外線を５Ｊ／ｃｍ２照射したところ、表面にタックが無くなった。このことから、実施例１の重合体Ｅ−１で反応性物質（触媒）を被覆することで、反応性物質の機能（反応性）を潜在化させることができ、且つ光照射によってその反応性物質の機能を発現させることが確認された。このことから、実施例１の重合体Ｅ−１は、光によって反応性物質の機能を発現させることが可能であり、光潜在化剤として有用であることが明らかである。
【０１１３】
（５）ＬＥＤ光源による光分解性試験
重合体Ｅ−１〜Ｅ―７のクロロホルム溶液（３質量％）をそれぞれガラス基板（コーニング製イーグルＸＧ）上にキャストし、１００℃で１分乾燥させ、重合体の膜を作製した。膜の一部をマスクした試験片を作製し、ＬＥＤ光源（３６５ｎｍ、２０ｍＷ）で１０Ｊ／ｃｍ２に相当する光を照射した。各試験片の露光部表面が脆化していることが目視で確認できた。露光した試験片をアセトンに浸漬させた結果、各試験片の未露光部の表面に変化がなく、アセトンに不溶であった。重合体Ｒ−１について同様の方法で試験片を作製し、同様の評価を実施したが、露光部の表面に脆化が確認されず、露光／未露光部で溶媒（アセトン）に対する溶解性の差もなかった。このことから、本発明の重合体はＬＥＤ光源に対して光分解性があることが明らかとなった。